(57)【要約】【課題】  素板ガラスと吸引機構の吸引パッドとの間に介在され、素板ガラスを吸引保持する素板ガラス搬送用スチレン系樹脂シートを提供すること。【解決手段】  スチレン系樹脂シート製の素板ガラス搬送用シートにおいて、スチレン系樹脂シートの発泡倍率が１．１〜５．０倍の範囲で発泡されたものであることを特徴とする、素板ガラス搬送用スチレン系樹脂シートを要旨とする。【選択図】  なし【特許請求の範囲】
【請求項１】
スチレン系樹脂シート製の素板ガラス搬送用シートにおいて、スチレン系樹脂シートの発泡倍率が１．１〜５．０倍の範囲で発泡されたものであることを特徴とする、素板ガラス搬送用スチレン系樹脂シート。
【請求項２】
スチレン樹脂シートの厚さが０．０５〜０．３ｍｍであることを特徴とする請求項１記載に記載の素板ガラス搬送用スチレン系樹脂シート。
【請求項３】
スチレン系樹脂シートが、少なくとも一方向に３．０倍まで延伸されたものである、請求項１ないし請求項２に記載の素板ガラス搬送用スチレン系樹脂シート。
【請求項４】
スチレン系樹脂シートが、三層より構成されている請求項１ないし請求項３に記載の素板ガラス搬送用スチレン系樹脂シート。
【請求項５】
スチレン系樹脂シートが、三層より構成されてなり、表面層に帯電防止剤が含有されてなる、請求項１ないし請求項４のいずれか一項に記載の素板ガラス搬送用スチレン系樹脂シート。
【請求項６】
スチレン系樹脂シートが、ゴム成分の含有量が２０質量％以下であることを特徴とする請求項１ないし請求項５のいずれか一項に記載の素板ガラス搬送用スチレン系樹脂シート。
【請求項７】
素板ガラスが、フラットパネルディスプレイ基板用素板ガラスである、請求項１ないし請求項６のいずれか一項に記載の素板ガラス搬送用スチレン系樹脂シート。
【請求項８】
シート全面に亘って通気細孔が穿孔されて透気度（ＪＩＳ  Ｐ８１１７）が６０秒／１００ｍl以下とされていることを特徴とする請求項１ないし請求項７に記載の素板ガラス搬送用スチレン系樹脂シート。
【発明の詳細な説明】
【技術分野】
【０００１】
本発明は、素板ガラス搬送用スチレン系樹脂シートに関する。さらに詳しくは、素板ガラスを吸引機構の吸引パッドに吸引保持して所定位置に搬送するまでの間、素板ガラス表面と吸引機構の吸引パッドの吸着面との間に介在され、所定位置に搬送された後も素板ガラスの間に残されて開梱、素板ガラスが基板などの使用に供されるまでの間、素板ガラスの間に介在される素板ガラス搬送用スチレン系樹脂シートに関する。
【背景技術】
【０００２】
厚さが薄く、長尺、広幅とされた板状のガラスは、板ガラスメーカーで、ガラスタンク窯内のガラス融液を、成形用ロールによって連続した広幅の板状体として引き出されて製造される。板ガラスは、用途に応じた所定の厚さ、幅、長さに切断された素板ガラスとされる。素板ガラスの用途には、各種画像表示機器、例えば、液晶ディスプレイ、プラズマディスプレイ、エレクトロルミネッセンスディスプレイ、フィールドエミッションディスプレイなどのフラットパネルディスプレイ基板などが挙げられる。
【０００３】
上の用途に使用される素板ガラスは、板ガラスメーカーで製造されたあと、ディスプレイメーカー｛素板ガラスの使用者（ユーザー）｝などに、複数枚を一群として、梱包され搬送される。素板ガラスの厚さや大きさは用途により変わり、例えば、厚さが０．７ｍｍ程度の素板ガラスの場合には、３００ｍｍ×４００ｍｍ、５５０ｍｍ×６５０ｍｍ、６８０ｍｍ×６８０ｍｍ、１０００ｍｍ×１８５０ｍｍの大きさのものが実用化されており、さらに大面積化（大型化）される傾向にある。これら素板ガラスは、板ガラスメーカーで製造された後、梱包され、素板ガラスの使用者に運搬され、開梱されて、各種ディスプレイ基板などの用途に供される。
【０００４】
これら素板ガラスは、薄肉化、大型化されるに伴って、梱包、運搬、貯蔵、開梱などの作業の際に欠け、擦り傷、割れなどが生じ易いという問題がある。梱包作業の際の欠け、擦り傷、割れなどは、完全に生じないようにする必要がある。従来、板ガラスメーカーで製造された素板ガラスを梱包する方法としては、素板ガラスの間に紙を介在させて複数枚の素板ガラスを梱包する方法、上面が開口した箱状の容器内に複数枚の素板ガラスを縦に並べて収納し、樹脂製のクッション用シートを介在させて搬送する方法（特許文献１参照）、一枚の素板ガラスを複数の吸引パッドを装備した吸引機構によって吸引保持し、吸引機構によって保持した状態で素板ガラス収納容器に移送して収納する方法などが提案されている（特許文献２参照）。
【０００５】
素板ガラスの用途によっては、その表面に各種電子表示機能素子や薄膜が形成されることがある。この用途では、表面の清浄度が高くかつ傷がないことが要求される。このため、洗浄処理したあとの素板ガラスの表面に傷をつけず、吸引パッドの吸引跡もつけない移送技術が提案されている（特許文献３）。特許文献３で提案されている方法は、空気を通す領域が設けられた発泡樹脂シートを素板ガラスの上面に載置し、発泡樹脂シートの空気を通す領域に吸引パッドを重ね、吸引機構の吸引パッドに減圧を適用して素板ガラスを吸着面に吸引保持し、吸引保持した状態で所望の位置に移送する方法である。しかしながら、この提案方法によれば、発泡樹脂シートの所定箇所に、空気を通す領域を設ける作業が必要であるほか、実際に素板ガラスを所望の位置に移送する際に、素板ガラスの上面に載置された発泡樹脂シートの空気を通す領域の上に、吸引機構の吸引パッドを正確に合致させる必要でがあり、作業が煩雑になることは否めない。
【０００６】
素板ガラスの間に配置される発泡樹脂シートは、素板ガラスの使用者（ユーザー）側において抜き取られる。発泡樹脂シートの摩擦抵抗が大きいと、これを介在させた素板ガラスの間から抜き取り難く、場合によっては破損し、素板ガラスの表面に付着したまま残り、次の作業工程で障害になることがある。また、発泡樹脂シートが帯電し易いと、素板ガラスの間から抜き取ったシートを再使用に供する際に、シートが取り扱われる雰囲気に浮遊している塵芥が付着し易いという問題もあった。さらに、シートに帯電防止剤を含有させても、シートを再使用するために塵芥などを洗浄する際に、洗い流されてしまうという問題もあった。
【特許文献１】特開２００３−２２６３５４号公報
【特許文献２】特開２００１−２３９４８８号公報
【特許文献３】特開２００５−７５４８２号公報
【発明の開示】
【発明が解決しようとする課題】
【０００７】
本発明者らは、上記の従来技術に存在していた諸欠点を排除した技術を提供すべく鋭意検討した結果、本発明を完成するに至った。すなわち、本発明の目的は次のとおりである。
１．素板ガラスの上側に載置されるシートであって、このシートの上から素板ガラスを吸引機構の吸引パッドで、素板ガラスを吸引保持できる素板ガラス搬送用スチレン系樹脂シートを提供すること。
２．吸引機構の吸引パッドによる吸引保持作業が容易な、素板ガラス搬送用スチレン系樹脂シートを提供すること。
３．素板ガラスの間から抜き取る際に破損し難い、素板ガラス搬送用スチレン系樹脂シートを提供すること。
４．再使用に適した、素板ガラス搬送用スチレン系樹脂シートを提供すること。
【課題を解決するための手段】
【０００８】
上記課題を解決するため、本発明では、スチレン系樹脂シート製の素板ガラス搬送用シートにおいて、スチレン系樹脂シートが、三層のうち少なくとも一層の発泡倍率が１．１〜５．０倍の範囲で発泡されたものであることを特徴とする、素板ガラス搬送用スチレン系樹脂シートを提供する。
【発明の効果】
【０００９】
本発明は、以下に詳細に説明するとおりであり、次のような特別に優れた効果を奏し、その産業上の利用価値は極めて大である。
１．本発明に係る素板ガラス搬送用スチレン系樹脂シートは、通気細孔の透気度が適切な範囲とされている場合は、素板ガラスの上側に載置して、その上から吸引機構の吸引パッドで吸引保持することができる。
２．本発明に係る素板ガラス搬送用スチレン系樹脂シートは、通気細孔を素板ガラス搬送用シートの全面に亘って穿孔されている場合は、吸引機構の吸引パッドによる素板ガラスの吸引保持作業が容易である。この際、特許文献３で提案されているような吸引機構を、そのまま使用できる。
３．上記１、２の態様を用いる本発明に係る素板ガラス搬送用スチレン系樹脂シートを使用すると、吸引機構の吸引パッドが素板ガラスの表面に直接接触しないので、素板ガラスの表面に吸引パッド跡が残らない。
４．本発明に係る素板ガラス搬送用スチレン系樹脂シートを、ゴム成分を含有するスチレン系樹脂シートによって調製したときは、剛性（弾性率）に優れているので破損し難く、再使用することができる。
５．本発明に係る素板ガラス搬送用スチレン系樹脂シートを、スチレン系樹脂シートが少なくとも一方向に延伸されたもので調製すると、剛性が一層優れており、好適である。
６．本発明に係る素板ガラス搬送用スチレン系樹脂シートは、表面抵抗値（ＪＩＳ  Ｋ６９１１）が１０６〜１０１２Ωとされている場合は、再使用する際に雰囲気中に浮遊している塵芥が付着し難く、表面が汚染され難いので再使用するのに好適である。
７．本発明に係る素板ガラス搬送用スチレン系樹脂シートを、ゴム成分を含有する発泡スチレン系樹脂シートによって調製すると、クッション性に優れ、素板ガラス表面が効果的に保護される。
【発明を実施するための最良の形態】
【００１０】
以下、本発明を詳細に説明する。
本発明に係る素板ガラス搬送用スチレン系樹脂シートは、ゴム成分（Ｃ）を２０質量％以下で含有するスチレン系樹脂シートによって構成されるのが好ましい。スチレン系樹脂（Ａ）は、ゴム成分を含有していなくてもよいし、２０質量％まで含有させることができる。ゴム成分（Ｃ）を含有するシートは、含有しないシートに比較して柔軟性が向上するので好ましい。ゴム成分（Ｃ）の含有量が２０質量％を超えると、シートが柔らかくなり過ぎ、素板ガラスの間に介在させた状態から引抜く際に伸びることがあり、再使用には不適となるので、好ましくない。シートに含まれるゴム成分（Ｃ）の特に好ましい範囲は、１５質量％以下である。
【００１１】
ゴム成分を含有しないスチレン系樹脂（Ｂ）は、芳香族ビニル化合物（Ｂ１）を主成分とし、場合により、芳香族ビニル化合物（Ｂ１）に、他の共重合性ビニル化合物（Ｂ２）を、単量体全量に対して５０質量％以下の量で混合し、単量体を重合または共重合させることによって、製造することができる。芳香族ビニル化合物（Ｂ１）としては、スチレン、ｏ−メチルスチレン、ｍ−メチルスチレン、ｐ−メチルスチレン、ｐ−エチルスチレン、ｐ−ｔ−ブチルスチレンなどのアルキルスチレン類、α−メチルスチレン、α−エチルスチレンなどのα−アルキルスチレン類が挙げられる。芳香族ビニル化合物（Ｂ１）は、一種類でも二種類以上の混合物であってもよい。
【００１２】
他の共重合性ビニル化合物（Ｂ２）としては、例えば、（メタ）アクリル酸アルキルエステル、ビニルエステル系化合物（酢酸ビニルなど）、ヒドロキシル基含有化合物｛ヒドロキシエチル（メタ）アクリレート、ヒドロキシプロピル（メタ）アクリレートなどのヒドロキシＣ１〜４アルキル（メタ）アクリレートなど｝、グリシジル基含有化合物｛グリシジル（メタ）アクリレートなど｝、カルボキシル基含有化合物｛（メタ）アクリル酸、無水マレイン酸、フマル酸など｝、イミド系化合物（マレイミド、Ｎ−メチルマレイミド、Ｎ−フェニルマレイミドなど）などが挙げられる。（メタ）アクリル酸アルキルエステルには、（メタ）アクリル酸メチル、（メタ）アクリル酸エチル、（メタ）アクリル酸ブチル、（メタ）アクリル酸−ｔ−ブチル、（メタ）アクリル酸ヘキシル、（メタ）アクリル酸オクチル、（メタ）アクリル酸−２−エチルヘキシルなどが挙げられる。他の共重合性ビニル化合物（Ｂ２）は、一種類でも二種類以上の混合物であってもよい。
【００１３】
スチレン系樹脂（Ａ）にゴム成分（Ｃ）を含有させるには、（イ）ゴム成分に芳香族ビニル化合物をグラフトさせてグラフト重合体（Ｄ）とする方法、（ロ）グラフト重合体（Ｄ）にゴム成分を含まないスチレン系樹脂（Ｂ）をブレンドする方法、（ハ）ゴム成分（Ｃ）にゴム成分を含まないスチレン系樹脂（Ｂ）をブレンドする方法、のいずれかの方法に依って調製することができる。製造コスト、得られるスチレン系樹脂の物性などの観点から、（ロ）の方法に依るのが好ましい。
【００１４】
グラフト重合体（Ｄ）に含まれるゴム成分（Ｃ）としては、ポリブタジエン（ＢＲ）、ブタジエン−スチレン共重合体（ＳＢＲ）、スチレン−ブタジエン−スチレンブロック共重合体（ＳＢＳ）、ポリクロロプレン（ＣＲ）、ポリイソプレン（ＩＲ）、イソプレン−スチレン共重合体（ＩＳＲ）、スチレン−イソプレン−スチレンブロック共重合体（ＳＩＳ）、スチレン−イソプレン−ブタジエン共重合体、エチレン−プロピレン共重合体（ＥＰＲ）、エチレン−プロピレン−ジエンモノマー（ＥＰＤＭ）、エチレン−酢酸ビニル共重合体（ＥＶＡ）、アクリルゴムなどが挙げられる。これらゴム成分の中でも好ましいのはポリブタジエンであり、シス−１，４構造の含有率の高いハイシス型が、シス−１，４構造の含有率の低いローシス型より、熱安定性の観点から好ましい。グラフト重合体（Ｄ）に含有されるゴム成分（Ｃ）は、グラフト重合体（Ｄ）をゴム成分の濃厚物（コンセントレート）としての観点からは、ゴム成分の含有量は高いほど好ましいが、ゴム成分（Ｃ）濃度が高くなり過ぎると製造が困難になるので、３〜５０重量％の範囲とするのが好ましい。ゴム成分（Ｃ）は、一種類でも二種類以上の混合物であってもよい。
【００１５】
グラフト重合体（Ｄ）を製造する際に使用される単量体は、上記ゴム成分を含まないスチレン系樹脂（Ｂ）を製造する際の単量体として挙げたものと、同種の芳香族ビニル化合物（Ｂ１）、同種の他の共重合性ビニル化合物（Ｂ２）であってもよい。
【００１６】
ゴム成分を含まないスチレン系樹脂（Ｂ）およびグラフト重合体（Ｄ）の製造法としては、従来から知られている、塊状重合法、塊状−懸濁重合法（重合の初期を塊状重合法、後期を懸濁重合法で行なう方法）、懸濁重合法、乳化重合法、乳化−塊状重合法（重合の初期を乳化重合法、後期を懸濁重合法で行なう方法）、溶液重合法などが挙げられる。中でも、得られる樹脂に不純物を含まないので、塊状連続重合法が好適である。
【００１７】
スチレン系樹脂（Ａ）は、押出成形法によってシート化が容易で、得られたシートが実用的な物性を有していることが必要である。スチレン系樹脂（Ａ）は、例えば、メルトフローレート（ＭＦＲ）が、温度２００℃、荷重５ｋｇの測定条件で０．５〜２０ｇ／１０分の範囲の流動性を有するものが好ましい。ＭＦＲが０．５ｇ／１０分未満であると流動性が悪くシート化が困難であるし、ＭＦＲが２０ｇ／１０分を超えるとシート化は可能であるが、このシートを二次加工した製品の物性が低く、実用性のある製品が得られないので、いずれも好ましくがない。ＭＦＲは、上記範囲の中では、２〜１０ｇ／１０分の範囲が特に好ましい。
【００１８】
本発明に係る素板ガラス搬送用スチレン系樹脂シートは、上記スチレン系樹脂（Ａ）を原料としてシート化されたものであるが、得られるシートに帯電防止性を付与する目的で、スチレン系樹脂（Ａ）に帯電防止剤（Ｅ）を配合する。本発明で使用できる帯電防止剤（Ｅ）は、スチレン系樹脂（Ａ）と相溶性があり、シート化する際の溶融温度で熱分解しない、スチレン系樹脂シートに含有させた後、ブリードアウトせずシート表面を汚染しない、スチレン系樹脂シートを再使用する際の洗浄操作で洗い流され難い、スチレン系樹脂シートを再使用する期間変色しない、などの特性を備えたものを選ぶ必要がある。このような特性を備えた帯電防止剤（Ｅ）としては、高分子型帯電防止剤が好適である。具体的には、ポリエーテルエステル系高分子型帯電防止剤（ノニオン系高分子型帯電防止剤）、エチレン・不飽和カルボン酸共重合体のカリウムアイオノマーや、ポリスチレンスルホン酸系高分子型帯電防止剤（アニオン系高分子型帯電防止剤）、ポリアクリルエステル系高分子型帯電防止剤（カチオン系高分子型帯電防止剤）などが挙げられる。
【００１９】
スチレン系樹脂（Ａ）に配合する帯電防止剤（Ｅ）の配合量は、帯電防止剤（Ｅ）の種類、本発明に係る素板ガラス搬送用シートに付与する帯電防止性の程度などによるが、スチレン系樹脂（Ａ）１００質量部に対して、０．５〜５０質量部の範囲で選ばれる。帯電防止剤（Ｅ）の配合量が０．５質量部未満であると、シートに十分な帯電防止性を付与することができず、帯電防止剤（Ｅ）の配合量が５０質量部を超えると、シート化が困難となるばかりでなく、シート化できてもシート表面からブリードアウトが起こり易く、いずれも好ましくない。上記配合比率の中では、５．０〜３０質量部が特に好ましい。帯電防止剤（Ｅ）は、あらかじめマスターバッチとして調整し、スチレン系樹脂（Ａ）に配合することができる。本発明に係る素板ガラス搬送用シートが、後記するように三層で構成されている場合は、帯電防止剤（Ｅ）は表層のみに配合するのが、その使用量を少なくすることができるので、好ましい。
【００２０】
スチレン系樹脂（Ａ）には、シートを発泡させる目的で発泡剤（Ｇ）を配合することができる。スチレン系樹脂（Ａ）に発泡剤（Ｇ）を配合することによって、本発明に係る素板ガラス搬送用シートにクッション性を付与することができる。本発明で使用できる発泡剤（Ｇ）としては、プロパン、ブタン、ペンタン、ヘキサンなどの低沸点炭化水素類、炭酸アンモニウム、重炭酸アンモニウム、重炭酸ナトリウム、クエン酸ナトリウム、アゾ化合物類（アゾビスブチロニトリル、アゾジカルボンアミド、ジアゾジアミノベンゼンなど）、スルホニルヒドラジド化合物類（ベンゼンスルホニルヒドラジド、ｐ−トルエンスルホニルヒドラジド、ジフェニルオキシ−４，４’−ビススルホニルヒドラジドなど）の分解型発泡剤、二酸化炭素、窒素ガスなどの気体、水などが挙げられる。発泡剤は、二種類以上を組合せてもよい。発泡剤（Ｇ）の使用量は、シートを発泡させる倍率によって適宜選ぶことができる。本発明に係る素板ガラス搬送用シートはシート全体を発泡させることができるし、後記するように三層で構成されている場合は、表層のみまたは芯層（中間層）のみを発泡させることができる。
【００２１】
スチレン系樹脂（Ａ）には、本発明の目的を損なわない範囲で、上記成分の他に、必要に応じて、熱安定剤、酸化防止剤、紫外線吸収剤、着色材などの樹脂添加剤を配合することができる。
【００２２】
本発明に係る素板ガラス搬送用スチレン系樹脂シートを製造するには、原料のスチレン系樹脂（Ａ）、帯電防止剤（Ｅ）を所定量秤量し、必要があれば、さらに発泡剤（Ｇ）、その他の樹脂添加剤を秤量し、混合機（例えば、タンブラー型ブレンダー、リボンブレンダー、Ｖ型ブレンダー、ヘンシェルミキサーなど）を使用して混合し、Ｔ−ダイを装備した押出機で混練して、Ｔ−ダイからシート状に押出す方法に依ればよい。
【００２３】
本発明に係る素板ガラス搬送用スチレン系樹脂シートは、以下に説明するとおり、多層であってもよく、多層シートを構成するスチレン系樹脂は同種でもよく、層ごとに種類を変えてもよい。多層シートの場合、ゴム成分の含有量は、多層シート全体に含まれる値を意味する。ゴム成分の含有量は、製品シートから分析用試料を採取し、１９９５年１月１２日、紀伊国屋書店発行、日本分析化学会高分子分析研究懇談会編、「新版  高分子分析ハンドブック」、１９９５年度版、第６５９頁に記載の方法によって定量することができる。
【００２４】
本発明に係る素板ガラス搬送用スチレン系樹脂シートは、単層シートでも、多層シートでもよい。単層シートまたは多層シートとも、発泡シートとすることができる。多層シートは、二台の押出機を使用し、配合成分が相違する二種類のスチレン系樹脂組成物を別々に溶融させ、二台の押出機からの溶融樹脂を合流・積層するフィードブロック、または共押出用Ｔ−ダイ内で重ねて、二層または三層としてシート状に押出す方法によって製造できる。二層シートの場合、両層の厚さ比率は、１：１〜１：９の範囲で選ぶことができる。二層シートの場合は、一方の層のみに発泡剤を配合して発泡させることができる。また、帯電防止剤（Ｅ）は、薄い層に配合するのが好ましい。三層シートの場合は、表面層と芯層の厚さの比率は、１：９８：１〜３：４：３の範囲で選ぶことができる。三層シートの場合は、両表面層に発泡剤を配合して発泡させることができるし、芯層（中間層）のみに発泡剤を配合して発泡させることもできる。帯電防止剤（Ｅ）は、両表面層に配合するのが好ましい。
【００２５】
本発明に係る素板ガラス搬送用スチレン系樹脂シートは、上記のとおり、単層シート、多層シートのいずれであってもよく、かつ、延伸されていてもよく、延伸されていなくてもよい。延伸されている場合は、少なくとも一方向に３．０倍まで延伸されているのが好ましい。二軸方向に延伸する場合は、二軸ともに３．０倍以下の範囲で選ぶことができる。延伸倍率が３．０倍で延伸による機械的特性の向上が飽和するので、これを超えて延伸しても意味がない。二軸に延伸する場合の好ましい倍率は、１．５〜２．８倍の範囲である。
【００２６】
本発明に係る素板ガラス搬送用スチレン系樹脂シートを発泡させる場合は、発泡倍率が１．１〜５．０倍の範囲とする。発泡倍率が１．１未満であると、シートの柔軟性、緩衝性が低下し好ましくない。発泡倍率が５．０倍を超えると、シートの機械的物性が低下して好ましくない。上記発泡倍率の配合量の中で好ましいのは、１．４〜３．０倍である。発泡倍率は、発泡剤の種類、使用量、シート化の温度条件、延伸条件などを組合せて調節することができる。また、シートの発泡倍率（Ｐ）は、ＪＩＳ  Ｋ７２２２に準拠して測定した発泡シートの密度（Ｑ）と、ＪＩＳ  Ｋ７１１２のＤ法に準拠して測定した、同じ原料を使用して発泡させていない状態の密度（Ｒ）より、Ｐ＝Ｒ／Ｑにより算出することができる。
【００２７】
本発明に係る素板ガラス搬送用スチレン系樹脂シートは、厚さが０．０５〜０．５ｍｍの範囲で選ぶのが好ましい。シートの厚さが０．０５ｍｍ未満であると、シート自体の剛性や自立性が不足し、シートを再使用する場合に折れや皺が発生し易くなり、好ましくない。シートの厚さが０．５ｍｍを超えると、シートを積み重ねた際の嵩、素板ガラスの間に介在させた場合の嵩が大きくなり、好ましくない。上記シートの厚さで特に好ましいのは、０．１〜０．３ｍｍの範囲である。
【００２８】
本発明に係る素板ガラス搬送用スチレン系樹脂シートは、このシート全面に亘って通気細孔を穿孔するのが好ましい。シート全面に亘って通気細孔が穿孔することによって、吸引機構の吸引パッドによる素板ガラスの吸引保持する位置が制限されない。素板ガラス搬送用シートは、シート全面に亘って通気細孔が穿孔し、透気度（ＪＩＳ  Ｐ−８１１７に準拠）が６０秒／１００ｍｌ以下とする。透気度が６０秒／１００ｍｌを超えると、このシートを上側に載置した状態で素板ガラスを吸引パッドに吸引保持することが困難となり、好ましくない。中でも好ましい透気度は３〜３０秒／１００ｍｌである。
【００２９】
透気度は、通気細孔の直径と穿孔密度とを組合せて上記範囲に調節することができる。通気細孔の直径は５０〜１００μｍの範囲、穿孔密度は２０〜５０個／１ｃｍ２の範囲で選ぶことができる。シート全面に亘って通気細孔を穿孔するには、例えば、針植設板を使用する方法、針植設ロールを使用する方法、レーザー穿孔法などに依ることができる。板またはロールに植設される細い針は、長さ方向に直角に切断した面を円形とし、先端を細くしたものが好ましい。通気細孔の直径は、細い針の直径、針をシートに刺す深さを変える、などにより調節することができる。
【００３０】
針植設板を使用する方法は、平板の片面に面に対して直角に多数の細い針を植設した針植設板を使用する方法であり、針植設板を、広幅長尺のシートと同じ速度で移動させつつ、装備した自動駆動機構によって接近・後退可能に配置し、接近させた際に穿設させる方法である。複数枚の針植設板を一セットとし、シート上に複数セット準備することによって、シートに切れ目なく通気細孔を穿孔することができる。シートへの穿孔密度を調節するには、針植設板の針の数を増やす、針の数を増やし難い場合には、上の手順による穿孔操作を複数回繰り返せばよい。繰り返す際に、シートを裏返しにして穿孔することもできる。針植設ロールを使用する方法は、長尺の円形ロールの曲面状表面の切線に対して直角に、多数の細い針を植設した針植設ロールを、シートの移動速度と同じ線速度で回転させ、針植設ロールの針によってシートに穿孔する方法である。シートへの穿孔密度を調節するには、穿設したシートを裏返し、針植設ロールの針による穿孔操作を繰り返す方法に依ることができる。通気細孔の仕上がり状態は、針植設板および／または、針植設ロールを加熱する方法によって調節することができる。
【００３１】
本発明に係る素板ガラス搬送用スチレン系樹脂シートは、表面抵抗値（ＪＩＳ  Ｋ６９１１に準拠）を１０６〜１０１２Ωの範囲とするのが好ましい。表面抵抗値を１０６Ω未満とするには帯電防止剤の使用量を多くする必要があり、帯電防止剤の過度の使用は帯電防止剤自体が素板ガラスを汚染する原因となり好ましくない。
本発明に係る素板ガラス搬送用スチレン系樹脂シートの表面抵抗値を上の範囲とするには、前記したとおり、シート化用原料のスチレン系樹脂（Ａ）に帯電防止剤を配合する。帯電防止剤を多量使用する必要があるが、帯電防止剤がシート表面にブリードアウトし、シート表面を汚染するので、表面抵抗値を１０６１２Ω未満とする量とするのが好ましい。表面抵抗値が１０１２Ωを超えると帯電し易くなり、素板ガラス搬送用スチレン系樹脂シートが使用される雰囲気に浮遊している塵芥が付着し易くなるので好ましくない。シート表面の表面抵抗値は、帯電防止剤の種類や配合量に依存するので、帯電防止剤の種類や配合量を変えた事前の実験によって、確認することができる。
【００３２】
本発明に係る素板ガラス搬送用スチレン系樹脂シートは、素板ガラスとの静摩擦係数（ＡＳＴＭ−Ｄ１８９４に準拠）が１．０以下とするのが好ましい。素板ガラスとの静摩擦係数が１を超えると、シートが素板ガラスから剥離し難く、素板ガラスの間に挟まれた状態からの抜き取りが難しく、シートが破損し易くなり好ましくない。
【００３３】
本発明に係る素板ガラス搬送用シートスチレン系樹脂は、衝撃強度（ＪＩＳ  Ｐ８１３４に準拠）が１００ｋｇ・ｃｍ／ｃｍ以上、引裂強度（試験法は後記する）が２．０Ｎ／ｍｍ以上、好ましくは３．０Ｎ／ｍｍ以上、耐折強度（ＪＩＳ  Ｐ８１１５に準拠）が３００回以上、などの特性を具備させるのが好ましい。これら特性を具備しないシートは、素板ガラスの間に挟まれた状態から抜き取る際に、シートに折れや皺が生じ易く、また、破損し易くなり、好ましくない。シートにこれら特性は、原料のスチレン系樹脂（Ａ）の種類、ゴム成分（Ｃ）の含有量、スチレン系樹脂（Ａ）のＭＦＲ、シートの発泡倍率、シートの延伸倍率などを変えたシートを試作し、特性を評価して最適の組合せを確認することができる。
【００３４】
本発明に係る素板ガラス搬送用スチレン系樹脂シートは、素板ガラスと吸引機構の吸引パッドとの間に介在され、吸引パッドに真空を適用することによって、素板ガラスを吸着面に吸引保持して、吸着保持した状態で所定位置に搬送するまでの間、所定位置に搬送された後も素板ガラスの間に残されて開梱、素板ガラスがディスプレイ基板などの使用に供されるまでの間、素板ガラスの間に介在される。吸引パッドは、自動駆動機構を装備した吸引機構によって素板ガラス表面に対して前進・後退可能とされ、素板ガラスを吸引保持した状態で回転・移動可能とされる。素板ガラスを吸引保持した状態で、梱包用容器の位置に搬送し、真空の適用を解いて素板ガラスを梱包用容器の所定の位置に並べる。複数枚の素板ガラスを収納した梱包容器は、素板ガラスの使用者（ユーザー）側に搬送される。
【００３５】
梱包容器は素板ガラスの使用者（ユーザー）で開梱され、素板ガラスはディスプレイ基板などの用途に供される。素板ガラス搬送用シートは、素板ガラスの使用に伴って素板ガラスの表面から一枚ごとに剥離されるか、または、素板ガラスの間に挟まれた状態から強制的に抜き取られる。この際、シートの表面抵抗値、静摩擦係数が前記範囲に調節されているので、素板ガラスから容易に剥離され、または、素板ガラスの間から容易に抜き取ることができる。また、シートの機械的特性が特定の値以上にされているので、抜き取る際に破損することがない。剥離され、または、抜き取られたスチレン系樹脂シートは積み重ねられ、梱包されて再使用に供される。再使用に供される前にシートは洗浄されるが、積み重ねられた状態からの剥離は容易であり、また、シートに含有している高分子型帯電防止剤は洗い流されることがないので、優れた帯電防止性を維持する。
【実施例】
【００３６】
以下、実施例により本発明を詳しく説明するが、本発明はその要旨を越えない限り、以下の実施例に限定されるものではない。以下に記載の例で使用した原材料は、以下の特性を有する市販品を使用した。スチレン系樹脂シートの評価項目と評価方法は、以下に記載したとおりである。
【００３７】
［原材料］
１．ＧＰＰＳ：温度２００℃、荷重５ｋｇの条件下で測定したメルトフローレート（ＭＦＲ）が、３．５ｇ／１０分のゴム成分を有しない一般用ポリスチレン（ＰＳジャパン社製、商品名：ＨＨ１０２）である。
２．ＨＩＰＳ：上と同じ条件下で測定したＭＦＲが、３．０ｇ／１０分の耐衝撃性ポリスチレン（ＰＳジャパン社製、商品名：ＨＴ４７８、ゴム成分含有量：９質量％）である。
【００３８】
３．帯電防止剤−１：アイオノマー状の高分子型帯電防止剤（三井デュポンポリケミカル社製、商品名：ＥＮＴＩＲＡ  ＡＳ  ＭＫ４００）である。
４．帯電防止剤−２：アイオノマー状の高分子型帯電防止剤（三井デュポンポリケミカル社製、商品名：ＥＮＴＩＲＡ  ＡＳ  ＳＤ１００）である。
５．帯電防止剤−３：ポリエーテルエステルアミド系高分子型帯電防止剤（三洋化成工業社製、商品名：ペレスタット  ＮＣ６３２１）である。
６．発泡剤：ポリスチレンをベースとし、分解温度が１５５℃の発泡剤を４０質量％含有するマスターバッチ（永和化成工業社製、商品名：ポリスレンＥＳ４０５）である。
【００３９】
［シートの評価項目］
（１）透気度（ガーレ透気度）（単位：秒／１００ｍｌ）：以下に記載の例で得られた二軸延伸シートから、大きさが１００ｍｍ×１００ｍｍの試験片を５枚作成し、２３℃、５０％ＲＨで２４時間状態調整した。このあと、ＪＩＳ  Ｐ８１１７に準拠し、２３℃、５０％ＲＨの条件下、東洋精機社製の「ガーレ式デンソメータ」を使用して測定した（単位：秒／１００ｍｌ）。得られた５枚の試験片の平均値を算出し、この値をシートの透気度とした。この値が６０秒／１００ｍｌ以下のものを透気度が「良好」と判定して「○」と表示し、６０秒／１００ｍｌより大きいものを「劣る」と判定して「×」と表示した。
【００４０】
（２）表面抵抗値（単位：Ω）：以下に記載の例で得られた二軸延伸シートから、大きさが１００ｍｍ×１００ｍｍの試験片を５枚作成し、２３℃、相対湿度５０％で２４時間状態調整した。このあと、ＪＩＳ  Ｋ６９１１に準拠し、２３℃、５０％ＲＨの条件下、三菱化学社製の「ハイレスターＵＰ  ＭＣＰ−４５０型（ＪボックスＵタイプ）」を使用し、印加電圧５００Ｖ、測定時間６０秒の条件で表面抵抗値（単位：Ω）を測定し、５枚の試験片の平均値を算出した。この平均値をシートの表面抵抗値とした。さらに、これら５枚の試験片を６０℃の流水で３分間洗浄し、清浄な紙で水分を拭き取り、２３℃、相対湿度５０％で２４時間状態調整したあと、洗浄前と同じ条件で表面抵抗値を測定し、その平均値を算出して、洗浄後の表面抵抗値とした。この値が１０６〜１０１２範囲のものを帯電防止性が「良好」と判定して「○」と表示し、１０１２を超えたものを「劣る」と判定して「×」と表示した。
【００４１】
（３）静摩擦係数：以下に記載の例で得られた二軸延伸シートから、大きさが１００ｍｍ×１００ｍｍの試験片を５枚作成し、２３℃、相対湿度５０％で２４時間状態調整した。このあと、試験片と無アルカリガラス（中心線平均粗さ０．０１μｍ以下）との静摩擦係数を、ＡＳＴＭ  Ｄ１８９４に準拠した東洋精機社製の「ＴＲ型摩擦測定機」を使用して、荷重０．２ｋｇｆ、引張り速度１５ｃｍ／ｍｉｎの条件下で測定した。５枚の試験片の平均値を算出し、この平均値をシートの静摩擦係数とした。この値が１．０未満のものを静摩擦係数が「良好」と判定して「○」と表示し、１．０以上のものを「劣る」と判定して「×」と表示した。
【００４２】
（４）衝撃強度（単位：ｋｇ・ｃｍ／ｃｍ）：以下に記載の例で得られた二軸延伸シートから、大きさが１００ｍｍ×１００ｍｍの試験片を５枚作成し、ＪＩＳ  Ｐ８１３４に準拠した東洋精機社製「パンクチャーテスタ（先端が１２．７ｍｍ丸球面ヘッドを使用）」を使用して、試験片の破壊に要したエネルギー量（衝撃強度：ｋｇ・ｃｍ）を、パンクチャーテスタの目盛板より読み取った。このエネルギー量を、シート厚さ（ｃｍ）で除した値を衝撃強度（パンクチャー衝撃強度、単位：ｋｇ・ｃｍ／ｃｍ）とし、５個の試験片の平均値を算出した。この平均値をシートの衝撃強度とした。この値が１００ｋｇ・ｃｍ／ｃｍ以上のものを衝撃強度が「良好」と判定して「○」と表示し、１００ｋｇ・ｃｍ／ｃｍ未満のものを「劣る」と判定して「×」と表示した。
【００４３】
（５）引裂強度（単位：Ｎ／ｍｍ）：以下に記載の例で得られた二軸延伸シートから、大きさが５０ｍｍ×６４ｍｍの試験片を、各シートのＭＤ（シートの押出方向）を長辺として５枚、ＴＤ（シートの押出方向と直角方向）を長辺として５枚作成した。これら試験片の短辺（５０ｍｍ）側の中央端から長辺と平行に１３ｍｍの切れ込みを刻設し、東洋精機社製「軽荷重引裂試験機」を使用して、引裂いた時の指示値を読み取り、この指示値から初期試験片の厚さ（ｍｍ）で除した値を引裂強度（単位：Ｎ／ｍｍ）とした。ＭＤおよびＴＤについて、各々長辺とした５個の試験片での平均値を算出し、両者の平均値から全平均値を計算した。この値が２．０Ｎ／ｍｍ以上のものを引裂強度が「良好」と判定して「○」と表示し、２．０Ｎ／ｍｍ未満のものを「劣る」と判定して「×」と表示した。
【００４４】
（６）耐折強度（単位：回）：以下に記載の例で得られた二軸延伸シートから、大きさが１５ｍｍ×１５０ｍｍの試験片を、各シートのＭＤを長辺として５個、ＴＤを長辺として５枚作成した。これらの試験片につき、ＪＩＳ  Ｐ８１１５に準拠した東洋精機社製「ＭＩＴ耐揉疲労試験機」を使用し、折り曲げ角±９０°、折り曲げ速度１７５ｒｐｍ、荷重１ｋｇの条件下で、破断するまでの折り曲げ回数を計測し、この回数を耐折強度（単位：回）とした。ＭＤ及びＴＤについて各５回の平均値を求め、両者の平均値から全平均値を求めた。この値が３００回以上のものを耐折強度が「良好」と判定して「○」と表示し、３００回未満のものを「劣る」と判定し「×」と表示した。
【００４５】
［実施例１］
二台の押出機（プラ技研社製、ベント式６５ｍｍφ型押出機、および池貝鉄工製、タンデム１１５ｍｍφ押出機）と、それぞれの押出機先端に装着された接続用管を介して、２種３層用フィードブロック＆分配ブロック（プラ技研社製）から面長が８５０ｍｍのＴ−ダイ（プラ技研社製、コートハンガー型）を準備し、これらを三層シートが得られるように組立てた。ＧＰＰＳとＨＩＰＳとの組合せ、両者の割合を表−１、表−２に記載したとおりとし、リボンブレンダーによって均一に混合してドライブレンド物を得た。二台の押出機のシリンダー温度を１９０℃に設定してドライブレンド物を溶融し、表−１、表−２に記載したシート構成となるように三層の未延伸シートとして押出し、８０℃に設定した冷却ロールで急冷し、両外層が発泡層で内層も発泡層からなり、両外層に帯電防止剤−１が配合された未延伸発泡シートを作製した。得られた未延伸シートを、ロール方式縦延伸機で縦方向に約２．５倍、続いてテンター横延伸機によって横方向に約２．５倍延伸し、厚さ０．３５ｍｍ、発泡倍率１．６６の二軸延伸発泡シートとし、ロール状に巻き取った。
【００４６】
巻き取ったシートをリワインダーによって巻き替える際に、直径が６００μｍ、長さが４．０ｍｍの針が、３０本／ｃｍ２の密度で植設された針植設ロールによって、通気細孔を穿孔した。得られたシートの構成、シート全体のゴム含有率、厚さ、発泡倍率、および、上記（１）〜（６）の物性評価項目についての評価結果を、表−１に記載した。
【００４７】
［実施例２］
実施例１に記載の例おいて、両外層に配合される帯電防止剤を帯電防止剤−２に変更した他は、同例に記載したのと同様の手順で、厚さ０．３４ｍｍ、発泡倍率１．６６の二軸延伸発泡シートを得た。
【００４８】
［参考例１］
実施例１に記載の例において、リワインダーせず、針植設ロールによって通気細孔を穿孔しなかった厚さ０．３５ｍｍ、発泡倍率１．６６の二軸延伸発泡シートについて、上記（１）〜（６）の物性評価項目についての評価結果を、表−１に記載した。
【００４９】
［実施例３］
両外層形成用樹脂に、帯電防止剤−１を配合したが発泡剤を配合せず、内層形成用樹脂に発泡剤を配合し、実施例１で使用したと同じ二台の押出機を使用し、内層用の押出機シリンダー温度を１９０℃に、外層用の押出機シリンダー温度を２２０℃に設定して溶融させ、実施例１に記載の手順で内層が発泡した三層の未延伸シートとして押出し、８０℃に設定した冷却ロールで急冷し、両外層が非発泡層で内層が発泡層からなり、両外層に帯電防止剤−１が配合された未延伸発泡シートを作製した。得られた未延伸シートを、ロール方式縦延伸機で縦方向に約２．５倍、続いてテンター横延伸機によって横方向に約２．５倍延伸し、厚さ０．１３ｍｍ、発泡倍率２．４３の二軸延伸発泡シートとし、ロール状に巻き取った。巻き取ったシートをリワインダーによって巻き替える際に、実施例１で使用したのと同じ針植設ロールによって、通気細孔を穿孔した。得られたシートの構成、シート全体のゴム含有率、厚さ、発泡倍率、および、上記（１）〜（６）の物性評価項目についての評価結果を、表−１に記載した。
【００５０】
［参考例２］
実施例３に記載の例において、リワインダーせず、針植設ロールによって通気細孔を穿孔しなかった厚さ０．１３ｍｍ、発泡倍率２．４３の二軸延伸発泡シートについて、上記（１）〜（６）の物性評価項目についての評価結果を、表−１に記載した。
【００５１】
［実施例４］
実施例３に記載の例において、両外層に配合される帯電防止剤を帯電防止剤−３に変更し、二台の押出機の押出量を調節して、三層の樹脂押出し量比を外層／内層／外層＝５／９０／５と変更し、内層用の押出機のシリンダーを２１０℃に設定変更した他は、実施例３に記載したのと同様の手順で未延伸発泡シートを作製した。得られた未延伸発泡シートを、ロール方式縦延伸機で縦方向に約２．５倍、続いてテンター横延伸機によって横方向に約２．５倍延伸し、厚さ０．２２ｍｍ、発泡倍率４．０５の二軸延伸発泡シートとし、ロール状に巻き取った。巻き取ったシートをリワインダーによって巻き替える際に、実施例１で使用したのと同じ針植設ロールによって、通気細孔を穿孔した。得られたシートの構成、シート全体のゴム含有率、厚さ、発泡倍率、および、上記（１）〜（６）の物性評価項目についての評価結果を、表−２に記載した。
【００５２】
［実施例５］
両外層形成用樹脂に、帯電防止剤−１と発泡剤とを配合し、内層形成用樹脂には帯電防止剤も発泡剤も配合せず、実施例１で使用したと同じ二台の押出機を使用し、内層用の押出機のシリンダーを２２０℃に設定し、外層用のそれは１９０℃に設定して溶融させ、実施例１に記載の手順で外層が発泡した三層の未延伸シートとして押出し、８０℃に設定した冷却ロールで急冷し、両外層が発泡層で内層が非発泡層からなり、両外層に帯電防止剤−１が配合された未延伸発泡シートを作製した。得られた未延伸シートを、ロール方式縦延伸機で縦方向に約２．５倍、続いてテンター横延伸機によって横方向に約２．５倍延伸し、厚さ０．１１ｍｍ、発泡倍率２．４０の二軸延伸発泡シートとし、ロール状に巻き取った。巻き取ったシートをリワインダーによって巻き替える際に、実施例１で使用したのと同じ針植設ロールによって、通気細孔を穿孔した。得られたシートの構成、シート全体のゴム含有率、厚さ、発泡倍率、および、上記（１）〜（６）の物性評価項目についての評価結果を、表−２に記載した。
【００５３】
［参考例３］
両外層形成用樹脂に、帯電防止剤−１を配合したが発泡剤は配合せず、内層形成用樹脂には帯電防止剤も発泡剤も配合せず、実施例１で使用したのと同じ二台の押出機を使用し、双方の押出機のシリンダー温度を約２２０℃の条件で溶融させ、実施例１に記載の手順で両外層、内層とも非発泡の三層の未延伸シートとして押出し、８０℃に設定した冷却ロールで急冷し、両外層に帯電防止剤−３１が配合された未延伸発泡シートを作製した。得られた未延伸シートを、ロール方式縦延伸機で縦方向に約２．５倍、続いてテンター横延伸機によって横方向に約２．５倍延伸し、厚さ０．１１ｍｍ、非発泡の二軸延伸シートとし、ロール状に巻き取った。巻き取ったシートをリワインダーによって巻き替える際に、実施例１で使用したのと同じ針植設ロールによって、通気細孔を穿孔した。得られたシートの構成、シート全体のゴム含有率、厚さ、および、上記（１）〜（６）の物性評価項目についての評価結果を、表−２に記載した。
【００５４】
［比較例１］
実施例３に記載の例において、内層用の押出機のシリンダーを２３０℃に設定変更した他は、同例に記載したのと同様の手順で、厚さ０．３３ｍｍ、発泡倍率５．１０倍の二軸延伸非発泡シートについて、得られたシートの構成、シート全体のゴム含有率、厚さ、発泡倍率、および、上記（１）〜（６）の物性評価項目についての評価結果を、表−２に記載した。
【００５５】
［比較例２］
本発明に係る素板ガラス搬送用シートと同じ用途に市販されている、発泡ポリエチレン樹脂シート（ジェイエスピー社製、商品名：ミラマット）につき、上記（１）〜（６）の物性評価項目についての評価し、評価結果を表−２に記載した。
【００５６】
【表１】
2010013167.tif 000002
【００５７】
【表２】
2010013167.tif 000003
【００５８】
表から、次のことがわかる。
１．本発明に係る素板ガラス搬送用スチレン系樹脂シートは、衝撃強度、引裂き強度が高く破れ難いという優れた特性を発揮する（実施例１〜実施例５参照）。
２．比較例２のシートは、透気性がなく、静摩擦係数が大きくガラスとの滑り性に劣り、衝撃強度、引裂き強度が低く破れ難さに劣り、表面抵抗値が高く帯電防止性が劣り、素板ガラス面との静摩擦係数が大きく、滑り性が劣り梱包、開梱包作業性が悪い。
【産業上の利用可能性】
【００５９】
本発明に係る素板ガラス搬送用スチレン系樹脂シートは、素板ガラスと吸引機構の吸引パッドの吸引面との間に介在させ、吸引パッドに真空を適用することによって、素板ガラスを吸引パッドに吸引面に吸引保持して所定位置に搬送するまでの間、所定位置に搬送された後も素板ガラスの間に残されて梱包、輸送、貯蔵、開梱され、および、素板ガラスの使用者（ユーザー）側でディスプレイ基板などの用途に供されるまでの間、素板ガラスの間に配置される。